(57)【要約】【課題】レーザーでの彫刻感度が高く、レーザー彫刻によって直接製版が可能な印刷版原版に用いることのできる樹脂組成物を提案すること、及び彫刻感度の高いレーザー彫刻用樹脂印刷版原版を提案すること。【解決手段】３級エステル部位を有する繰り返し単位を有する樹脂を含有するレーザー彫刻用樹脂組成物、及びそれを用いたレーザー彫刻用樹脂印刷版原版。【選択図】なし【特許請求の範囲】
【請求項１】
（Ａ）３級エステル部位を有する繰り返し単位を有する樹脂を含有することを特徴とするレーザー彫刻用樹脂組成物。
【請求項２】
前記３級エステル部位を有する繰り返し単位が、下記一般式（Ｉ）で表されることを特徴とする請求項１に記載のレーザー彫刻用樹脂組成物。
【化１】
2009006652.tif 000011
一般式（Ｉ）中、Ｒ1は水素原子又はメチル基を表し、Ｌは単結合又は２価の有機連結基を表し、Ｂは下記一般式（ＩＩ）で表される基を表す。
【化２】
2009006652.tif 000012
一般式（ＩＩ）中、Ｒ2〜Ｒ4は、各々１価の炭化水素基を表す。あるいは、Ｒ2〜Ｒ4が互いに結合して、１つ以上の環状構造を形成してもよい。
【請求項３】
前記レーザー彫刻用樹脂組成物が、さらに（Ｂ）重合性化合物及び（Ｃ）重合開始剤を含有することを特徴とする請求項１または２に記載のレーザー彫刻用樹脂組成物。
【請求項４】
支持体に、請求項１〜３のいずれか１項に記載のレーザー彫刻用樹脂組成物からなるレリーフ層を有することを特徴とするレーザー彫刻用樹脂印刷版原版。
【請求項５】
（１ａ）請求項４に記載のレーザー彫刻用樹脂印刷版原版に活性光線を照射してレリーフ層を架橋する工程、及び（２）架橋されたレリーフ層をレーザー彫刻する工程を含むことを特徴とするレリーフ印刷版の製造方法。
【請求項６】
（１ｂ）請求項４に記載のレーザー彫刻用樹脂印刷版原版を加熱してレリーフ層を架橋する工程、及び（２）架橋されたレリーフ層をレーザー彫刻する工程を含むことを特徴とするレリーフ印刷版の製造方法。
【請求項７】
請求項５または６に記載の方法で製造されたことを特徴とするレリーフ印刷版。
【請求項８】
前記レリーフ層のショアＡ硬度が、５０°〜９０°であることを特徴とする請求項７に記載のレリーフ印刷版。
【発明の詳細な説明】
【技術分野】
【０００１】
本発明は、レーザー彫刻用樹脂組成物、レーザー彫刻用樹脂印刷版原版、レリーフ印刷版およびレリーフ印刷版の製造方法に関する。
【背景技術】
【０００２】
表面に凹凸を形成してレリーフ版を形成する方法としては、感光性エラストマー組成物あるいは感光性樹脂組成物を用い、原画フィルムを介してこれら組成物を紫外光で露光し、画像部分を選択的に硬化させて、未硬化部を現像液を用いて除去する方法、いわゆる「アナログ製版」が良く知られている。
【０００３】
感光性エラストマー組成物は、担体として例えば合成ゴムのようなエラストマー性ポリマーを含有しており、得られるレリーフ版は柔軟であることからフレキソ版と称される。
フレキソ版は、ゴムを浸食しないインキビークルを用いた水性インキ、アルコールインキ、エステルインキや無溶媒のＵＶインキに適性がある。フレキソ版は柔軟であるが故に、表面凹凸の大きい被印刷体や強度の弱い包装材料に印刷適性があるが、応力により変形しやすいので印圧は弱くする必要がある。これに対し、感光性樹脂組成物は、担体として可塑性樹脂（プラスチック）を用いている。得られるレリーフ版は硬質であり、樹脂凸版（レタープレス）と称され、フレキソ版とは区別されている。樹脂凸版として商業的に入手可能なものは、水現像型あるいはアルコール現像型のものであり、それぞれ水溶性樹脂あるいはアルコール可溶性樹脂を含有している。主に使用されるインキは、これら樹脂を浸食しないインキビークルを用いた油性インキあるいは無溶媒のＵＶインキである。樹脂凸版は硬質であるので、強い印圧をかけることが可能で、インキを厚盛りすることにより明瞭でシャープな印刷ができる。
【０００４】
アナログ製版は、多くの場合、銀塩材料を用いた原画フィルムを必要とするため、原画フィルムの製造時間およびコストを要する。さらに、原画フィルムの現像に化学的な処理が必要で、かつ現像廃液の処理をも必要とすることから、環境衛生上の不利を伴う。
【０００５】
アナログ製版に伴う課題を解決する手法として、感光性エラストマー層あるいは感光性樹脂層上に、その場で（in situ）画像マスク形成可能なレーザー感応式のマスク層要素を設けたフレキソ印刷版原版あるいは樹脂凸版印刷版原版が提案されている（例えば、特許文献１、２参照）。これらの原版の製版方法は、デジタルデバイスで制御された画像データに基づいてレーザー照射を行い、マスク層要素から画像マスクをその場で形成し、その後はアナログ製版と同様に、画像マスクを介して紫外光で露光し、感光性エラストマー層（あるいは感光性樹脂層）および画像マスクを現像除去する製版方法で、フレキソ版や樹脂凸版の業界では「マスクＣＴＰ方式」と称されている。マスクＣＴＰ方式は、上述した原画フィルムの製造工程に関わる課題を解決しているが、感光性エラストマー層や感光性樹脂層の現像で発生する廃液の処理に関する課題がある。さらにフレキソ版の場合、現像にはトリクロロエチレンなどの塩素系溶媒を用いることが多く、作業衛生面でも不利がある。
【０００６】
現像工程および現像廃液に関する課題を解決する手段として、感光性エラストマー層を加熱し、未硬化部分を軟化させて除去する、いわゆる「熱現像方式」が提案されている（例えば、特許文献３参照）。この方式では現像液を用いないため、作業環境的に好ましく、さらに、現像廃棄物は特別な分別処理をする必要がなく焼却処理することが可能である。しかし、熱現像方式は溶剤現像方式に比べて現像速度が著しく遅いため作業効率が悪く
、複雑で高価な現像設備を必要とするという問題がある。
【０００７】
現像工程および現像廃液に関する課題を解決する別の手段として、レーザーによる直接彫刻製版、いわゆる「直彫りＣＴＰ方式」が多く提案されている。直彫りＣＴＰ方式は、文字通りレーザーで彫刻することにより、レリーフとなる凹凸を形成する方法で、原画フィルムを用いたレリーフ形成と異なり、自由にレリーフ形状を制御することができるという利点がある。例えば、抜き文字部分を印刷物に再現する部位を深く彫刻したり、微細網点を再現する部分では印圧に負けて網点が倒れないようにショルダーをつけた彫刻をすることができる。
【０００８】
特許文献４〜６には、レーザー彫刻可能なフレキソ版原版、あるいはレーザー彫刻によって得られたフレキソ版が開示されている。これら文献では、バインダーとしてエラストマー性のゴムにモノマーを混合し、熱重合機構あるいは光重合機構によりこれら混合物を硬化させた後、レーザー彫刻を行い、フレキソ版を得ている。
【０００９】
直彫りＣＴＰ方式の課題として、レーザー彫刻の速度が遅いことが挙げられる。これはマスクＣＴＰ方式ではアブレーションすべき対象のマスク層要素の厚さが１〜１０μｍ程度であるのに対し、直彫りＣＴＰ方式では直接レリーフを形成する機能上、少なくとも１００μｍは彫刻する必要があるためである。そのため、レーザー彫刻感度の向上を図った提案がいくつかなされている。
【００１０】
例えば、エラストマー発泡体を含むレーザー彫刻用フレキソ印刷版原版が提案されている（特許文献７）。密度の低い発泡体を用いることで、彫刻感度の向上を図っているが、低密度の材料であるため印刷版としての強度が不足し、耐刷性が著しく損なわれるという問題がある。
例えば、炭化水素系の気体を封入したマイクロスフィアを含有するレーザー彫刻用フレキソ印刷版原版が提案されている（特許文献８）。レーザーで発生する熱によりマイクロスフィア内の気体が膨張して、被彫刻材料を崩壊させるシステムにより、彫刻感度の向上を図っている。気泡を含む材料系なので、印刷版としての強度は不足しやすいという問題がある。また、気体は固体に比べて熱で膨張しやすい性質があり、熱変形開始温度の高いマイクロスフィアを選択しても、外温の変化による体積変化はさけられず、厚み精度の安定性が要求される印刷版に用いるには適していない。
【００１１】
例えば、天井温度が６００Ｋ未満の高分子充填剤を含有するレーザー彫刻用樹脂凸版印刷版が提案されている（特許文献９）。解重合温度の低い高分子充填剤を添加する事で彫刻感度の向上を図っているが、このような高分子充填剤を用いると、印刷版原版の表面に凹凸がついてしまい、印刷品質に重大な影響を与える。
【特許文献１】特許第２７７３８４７号公報
【特許文献２】特開平９−１７１２４７号公報
【特許文献３】特開２００２−３５７９０７号公報
【特許文献４】特許第２８４６９５４号公報
【特許文献５】特開平１１−３３８１３９号公報
【特許文献６】特開平１１−１７０７１８号公報
【特許文献７】特開２０００−３１８３３０号公報
【特許文献８】米国特許出願公開２００３／１８０６３６号明細書
【特許文献９】特開２０００−１６８２５３号公報
【発明の開示】
【発明が解決しようとする課題】
【００１２】
本発明の目的は、レーザーでの彫刻感度が高く、レーザー彫刻によって直接製版が可能
な印刷版原版に用いることのできる樹脂組成物を提案することにある。他の目的は、彫刻感度の高いレーザー彫刻用樹脂印刷版原版を提案することにある。
【課題を解決するための手段】
【００１３】
上記課題を解決するために、本発明は主として以下の構成を有する。すなわち、（Ａ）３級エステル部位を有する繰り返し単位を有する樹脂を含有するレーザー彫刻用樹脂組成物である。
【発明の効果】
【００１４】
本発明によれば、レーザーに対する彫刻感度が高いレーザー彫刻用の樹脂組成物が得られる。このため、レリーフの形成にかかる時間を短縮することができる。また、本発明のレーザー彫刻用樹脂組成物を用いることで、彫刻感度の高いレーザー彫刻用樹脂印刷版原版が得られる。凸状のレリーフを有する樹脂凸版（レタープレス版）、フレキソ版やスタンプ、凹版、孔版にも利用できるが、その応用範囲がこれらに限定されるものではない。
【発明を実施するための最良の形態】
【００１５】
以下、本発明の実施の形態を説明する。
【００１６】
[レーザー彫刻用樹脂組成物]
本発明におけるレーザー彫刻用樹脂組成物は、（Ａ）３級エステル部位を有する繰り返し単位を有する樹脂（以下、樹脂（Ａ）あるいは成分（Ａ）ともいう）を少なくとも含有する。
【００１７】
＜樹脂（Ａ）＞
樹脂（Ａ）は、３級エステル部位を有する繰り返し単位を有することが特徴であり、3級エステル部位は、通常繰り返し単位の側鎖に存在する。側鎖に３級エステル部位を有する繰り返し単位は、下記一般式（Ｉ）で表されるものが好ましい。
【００１８】
【化１】
2009006652.tif 000002
【００１９】
一般式（Ｉ）中、Ｒ1は水素原子又はメチル基を表し、Ｌは単結合又は2価の有機連結基を表し、Ｂは下記一般式（ＩＩ）で表される基を表す。
【００２０】
【化２】
2009006652.tif 000003
【００２１】
上記一般式（ＩＩ）中、Ｒ2〜Ｒ4は、各々１価の炭化水素基を表す。あるいは、Ｒ2〜
Ｒ4が互いに結合して、１つ以上の環状構造を形成してもよい。
上記一般式（Ｉ）において、Ｌで表される２価の有機連結基は、炭素原子、水素原子、酸素原子、窒素原子及び硫黄原子から選択される原子で構成される。好ましくは、−Ｏ−、−Ｓ−、−ＮＨ−、−Ｃ（＝Ｏ）−、−Ｃ（＝Ｏ）−Ｏ−、−Ｃ（＝Ｏ）−ＮＨ−、−ＮＨ−Ｃ（＝Ｏ）−Ｏ−、−ＮＨ−Ｃ（＝Ｏ）−ＮＨ−、アルキレン、アリーレン及びこれらの組合せから構成される連結基である。連結基に含まれる連結鎖を構成する原子の数は、６０以内が適当であり、皮膜性を良好に保つ観点から、５０以内が好ましく、４０以内がより好ましい。
【００２２】
上記一般式（ＩＩ）において、Ｒ2〜Ｒ4で表される１価の炭化水素基は、飽和又は不飽和の炭化水素基であり、アルキル基、アルケニル基、アルキニル基、アラルキル基、アリール基などを含む。これらの基は、直鎖、分岐、環状のいずれでもよく、また置換基を有していてもよい。置換基としては、アルキル基、アルケニル基、アルキニル基、アラルキル基、アリール基、アルコキシ基、アリールオキシ基、ハロゲン原子、ヒドロキシ基、アミノ基、アミド基、カルボキシル基、スルホン酸基、リン酸基、アシルオキシ基等が挙げられる。
Ｒ2〜Ｒ4で表される１価の炭化水素基は、熱分解性の向上や分解物がガスとして飛散しやすいといった点で、炭素数１〜６であることが好ましく、より好ましくは１〜３である。さらに好ましくはＲ2〜Ｒ4が全て炭素数１の炭化水素基（即ちメチル基）の場合である。
【００２３】
Ｒ2〜Ｒ4が互いに結合して、１つ以上の環状構造を形成する場合、環状構造に含まれる原子の数は、４０以内が適当であり、皮膜性を良好に保つ観点から、３０以内が好ましく、２５以内がより好ましい。
【００２４】
３級エステル部分を側鎖に有する樹脂（Ａ）を用いると、レーザー彫刻時に３級エステル末端（一般式（ＩＩ）の-ＣＲ2Ｒ3Ｒ4部分）に由来したアルケンガスが発生する。このアルケンガスが樹脂（Ａ）の主鎖部分の熱分解や熱分解物の飛散・除去を補助し、結果的にレーザー彫刻感度が向上すると推定される。
【００２５】
３級エステル部位を有する繰り返し単位は、１種類を単独で用いてもよいし、２種類以上を組み合わせて用いてもよい。
【００２６】
彫刻感度向上の観点からは、樹脂（Ａ）を構成する全モノマー単位のうち、３級エステル部位を有するモノマー単位の量が３０〜１００質量％であることが好ましく、５０〜１００質量％であることがより好ましく、７０〜１００質量％であることがさらに好ましい。最も好ましいのは、３級エステル部位を有するモノマー単位のみからなる樹脂である。
【００２７】
本発明で用いる樹脂（Ａ）は、親水性や疎水性、製膜時の膜硬度や柔軟性、共存する重合性化合物や開始剤のような他の成分との相溶性等の性質を調整するために、以下に示すようなモノマーを共重合成分として含むコポリマーの形態で使用することもできる。
２−ヒドロキシエチル（メタ）アクリレート、２−ヒドロキシプロピル（メタ）アクリレート、２−ヒドロキシブチル（メタ）アクリレート、３−クロロ−２−ヒドロキシプロピル（メタ）アクリレート、β−ヒドロキシ−β’−（メタ）アクリロイルオキシエチルフタレートなどの水酸基を有する（メタ）アクリレート、メチル（メタ）アクリレート、エチル（メタ）アクリレート、プロピル（メタ）アクリレート、ブチル（メタ）アクリレート、イソアミル（メタ）アクリレート、２−エチルヘキシル（メタ）アクリレート、ラウリル（メタ）アクリレート、ステアリル（メタ）アクリレートなどのアルキル（メタ）アクリレート、シクロヘキシル（メタ）アクリレートなどのシクロアルキル（メタ）アクリレート、クロロエチル（メタ）アクリレート、クロロプロピル（メタ）アクリレートなどのハロゲン化アルキル（メタ）アクリレート、メトキシエチル（メタ）アクリレート、エトキシエチル（メタ）アクリレート、ブトキシエチル（メタ）アクリレートなどのアルコキシアルキル（メタ）アクリレート、フェノキシエチルアクリレート、ノニルフェノキシエチル（メタ）アクリレートなどのフェノキシアルキル（メタ）アクリレート、エトキシジエチレングリコール（メタ）アクリレート、メトキシトリエチレングリコール（メタ）アクリレート、メトキシジプロピレングレコール（メタ）アクリレートなどのアルコキシアルキレングリコール（メタ）アクリレート、（メタ）アクリルアミド、ジアセトン（メタ）アクリルアミド、Ｎ，Ｎ’−メチレンビス（メタ）アクリルアミドのような（メタ）アクリルアミド類、２、２−ジメチルアミノエチル（メタ）アクリレート、２，２−ジエチルアミノエチル（メタ）アクリレート、Ｎ，Ｎ−ジメチルアミノエチル（メタ）アクリルアミド、Ｎ，Ｎ−ジメチルアミノプロピル（メタ）アクリルアミド、などのエチレン性不飽和結合を１個だけ有する化合物、ジエチレングリコールジ（メタ）アクリレートのようなポリエチレングリコールのジ（メタ）アクリレート、ジプロピレングリコールジ（メタ）アクリレートのようなポリプロピレングリコールジ（メタ）アクリレート、トリメチロールプロパントリ（メタ）アクリレート、ペンタエリスリトールトリ（メタ）アクリレート、ペンタエリスリトールテトラ（メタ）アクリレート、グリセロールトリ（メタ）アクリレート、エチレングリコールジグリシジルエーテルに不飽和カルボン酸や不飽和アルコールなどのエチレン性不飽和結合と活性水素を持つ化合物を付加反応させて得られる多価（メタ）アクリレート、グリシジル（メタ）アクリレートなどの不飽和エポキシ化合物とカルボン酸やアミンのような活性水素を有する化合物を付加反応させて得られる多価（メタ）アクリレート、メチレンビス（メタ）アクリルアミドなどの多価（メタ）アクリルアミド、ジビニルベンゼンなどの多価ビニル化合物、などの２つ以上のエチレン性不飽和結合を有する化合物などが挙げられる。本発明においては、これらを単独で、もしくは２種以上組み合わせて用いることができる。
【００２８】
上記共重合成分のモノマーとしては、皮膜性の観点で、２−ヒドロキシエチル（メタ）アクリレート、２−ヒドロキシプロピル（メタ）アクリレート、２−ヒドロキシブチル（メタ）アクリレート、エトキシジエチレングリコール（メタ）アクリレート、メトキシトリエチレングリコール（メタ）アクリレート、メトキシジプロピレングレコール（メタ）アクリレートなどのアルコキシアルキレングリコール（メタ）アクリレート、（メタ）アクリルアミド、ジアセトン（メタ）アクリルアミド、シクロヘキシル（メタ）アクリレート、ベンジル（メタ）アクリレート、Ｎ-アクリロイルモルホリンが好ましい。この中で、アクリレート類が、得られるポリマーの柔軟性確保の点で特に好ましい。
【００２９】
３級エステル部位を有する繰り返し単位の好ましい具体例を以下に示す。これらの繰り返し単位の１種あるいは２種以上からなる重合体は、樹脂（Ａ）の好ましい具体例として挙げることができる。
【００３０】
【化３】
2009006652.tif 000004
【００３１】
【化４】
2009006652.tif 000005
【００３２】
３級エステル部位を有する繰り返し単位とその他のモノマーに対応する繰り返し単位を含む共重合体の好ましい具体例を以下に示す。
【００３３】
【化５】
2009006652.tif 000006
【００３４】
樹脂（Ａ）の分子量は、彫刻感度と皮膜性のバランスを保つ観点から、重量平均分子量で好ましくは５、０００〜５００、０００、より好ましくは７、０００〜２００、０００、特に好ましくは１０、０００〜１００、０００である。
【００３５】
＜樹脂（Ａ）以外のバインダーポリマー＞
本発明のレーザー彫刻用樹脂組成物には、樹脂（Ａ）以外にバインダーポリマーを併用してもよい。樹脂（Ａ）以外のバインダーポリマーとしては、例えばポリビニルアルコール類、セルロース樹脂、アクリル樹脂、ポリエチレンオキサイドの如き親水性基を導入したポリアミド樹脂などが挙げられる。
【００３６】
併用してもよいバインダーポリマーは単一であっても複数種用いてもよい。複数種のポリマーを併用することで、形成される被膜(例えば、レリーフ層）を柔軟化することが可
能である。具体的には、構成単位としてヒドロキシエチレンを含む親水性ポリマーおよび構成単位としてヒドロキシエチレンを含まない親水性ポリマーを併用することで、被膜の柔軟化を達成できる。極性や構造に有意差のある複数種のポリマーは、互いに可塑剤として作用すると考えられる。
【００３７】
構成単位としてヒドロキシエチレンを含む親水性ポリマーとしては、ポリビニルアルコールおよびビニルアルコール／酢酸ビニル共重合体（部分鹸化ポリビニルアルコール）を例示することができ、これらの変性体もこれに該当する。親水性ポリマーは単独で用いても良いし、複数種を混合して用いても良い。変性体の例として、水酸基の少なくとも一部をカルボキシル基に変性したポリマー、水酸基の一部を（メタ）アクロイル基に変性したポリマー、水酸基の少なくとも一部をアミノ基に変性したポリマー、側鎖にエチレングリコールやプロピレングリコールおよびこれらの複量体を導入したポリマーなどが挙げられる。
【００３８】
また、ポリエチレングリコールやピペラジンのような親水性基を導入した親水性ポリアミドも用いられる。
【００３９】
また、併用してもよいバインダーポリマーとしては、主鎖および側鎖の少なくともいずれかに炭素-炭素不飽和結合をもつバインダーポリマーも好ましい。主鎖にオレフィン（炭素-炭素二重結合）および炭素-炭素三重結合の少なくともいずれかを含むポリマーは、形成される被膜の機械的強度を高める点でより好ましく、主鎖にオレフィンを含むポリマーが特に好ましい。
主鎖にオレフィンおよび炭素−炭素三重結合の少なくともいずれかを含むポリマーとしては、例えばＳＢ（ポリスチレン−ポリブタジエン）、ＳＢＳ（ポリスチレン−ポリブタジエン−ポリスチレン）、ＳＩＳ（ポリスチレン−ポリイソプレン−ポリスチレン）、ＳＥＢＳ（ポリスチレン−ポリエチレン／ポリブチレン−ポリスチレン）等が挙げられる。
【００４０】
併用してもよい（Ａ）以外のバインダーポリマーは、彫刻感度を低下させずに膜性を向上させる程度に含有させることが好ましく、全バインダーポリマー中、１〜５０質量％が好ましく、１〜３０質量％であることがより好ましく、１〜１０質量％であることが最も好ましい。
【００４１】
本発明のレーザー彫刻用樹脂組成物は、（Ｂ）重合性化合物及び（Ｃ）重合開始剤を含有することが好ましい。これにより樹脂組成物に架橋性が付与される。このような架橋性樹脂組成物は、活性光線の照射あるいは加熱により架橋することができるので、レーザー彫刻用樹脂印刷版原版のレリーフ層として好ましく用いられる。
【００４２】
＜（Ｂ）重合性化合物＞
重合性化合物(以下、重合性化合物（Ｂ）あるいは成分（Ｂ）ともいう）は、エチレン性不飽和モノマーで代表される、ラジカル重合により架橋を形成する化合物であり、レリーフ層に強度を付与する役割を果たす。成分（Ｂ）として、例えば次のようなものを挙げることができる。２−ヒドロキシエチル（メタ）アクリレート、２−ヒドロキシプロピル（メタ）アクリレート、２−ヒドロキシブチル（メタ）アクリレート、３−クロロ−２−ヒドロキシプロピル（メタ）アクリレート、β−ヒドロキシ−β’−（メタ）アクリロイルオキシエチルフタレートなどの水酸基を有する（メタ）アクリレート、メチル（メタ）アクリレート、エチル（メタ）アクリレート、プロピル（メタ）アクリレート、ブチル（メタ）アクリレート、イソアミル（メタ）アクリレート、２−エチルヘキシル（メタ）アクリレート、ラウリル（メタ）アクリレート、ステアリル（メタ）アクリレートなどのアルキル（メタ）アクリレート、シクロヘキシル（メタ）アクリレートなどのシクロアルキル（メタ）アクリレート、クロロエチル（メタ）アクリレート、クロロプロピル（メタ）アクリレートなどのハロゲン化アルキル（メタ）アクリレート、メトキシエチル（メタ）アクリレート、エトキシエチル（メタ）アクリレート、ブトキシエチル（メタ）アクリレートなどのアルコキシアルキル（メタ）アクリレート、フェノキシエチルアクリレート、ノニルフェノキシエチル（メタ）アクリレートなどのフェノキシアルキル（メタ）アクリレート、エトキシジエチレングリコール（メタ）アクリレート、メトキシトリエチレングリコール（メタ）アクリレート、メトキシジプロピレングレコール（メタ）アクリレートなどのアルコキシアルキレングリコール（メタ）アクリレート、（メタ）アクリルアミド、ジアセトン（メタ）アクリルアミド、Ｎ，Ｎ’−メチレンビス（メタ）アクリルアミドのような（メタ）アクリルアミド類、２、２−ジメチルアミノエチル（メタ）アクリレート、２，２−ジエチルアミノエチル（メタ）アクリレート、Ｎ，Ｎ−ジメチルアミノエチル（メタ）アクリルアミド、Ｎ，Ｎ−ジメチルアミノプロピル（メタ）アクリルアミド、などのエチレン性不飽和結合を１個だけ有する化合物、ジエチレングリコールジ（メタ）アクリレートのようなポリエチレングリコールのジ（メタ）アクリレート、ジプロピレングリコールジ（メタ）アクリレートのようなポリプロピレングリコールジ（メタ）アクリレート、トリメチロールプロパントリ（メタ）アクリレート、ペンタエリスリトールトリ（メタ）アクリレート、ペンタエリスリトールテトラ（メタ）アクリレート、グリセロールトリ（メタ）アクリレート、エチレングリコールジグリシジルエーテルに不飽和カルボン酸や不飽和アルコールなどのエチレン性不飽和結合と活性水素を持つ化合物を付加反応させて得られる多価（メタ）アクリレート、グリシジル（メタ）アクリレートなどの不飽和エポキシ化合物とカルボン酸やアミンのような活性水素を有する化合物を付加反応させて得られる多価（メタ）アクリレート、メチレンビス（メタ）アクリルアミドなどの多価（メタ）アクリルアミド、ジビニルベンゼンなどの多価ビニル化合物、などの２つ以上のエチレン性不飽���結合を有する化合物などが挙げられる。本発明においては、これらを単独で、もしくは２種以上組み合わせて用いることができる。
【００４３】
これら重合性化合物（Ｂ）として、２官能以上の多官能モノマーを多量に用いると被膜の硬度が過度に上昇し、フレキソ版に適用した場合には、フレキソ印刷に必要な柔軟性が得られない等の問題を生じるので、その含有量はできるだけ低く抑えることが好ましい。単官能モノマーのなかでも比較的高分子量のモノマーは被膜の柔軟化に寄与するので好ましく用いられる。
【００４４】
＜（Ｃ）重合開始剤＞
重合開始剤(以下、重合開始剤（Ｃ）あるいは成分（Ｃ）ともいう）は、重合性化合物（Ｂ）の架橋の開始剤として作用する化合物である。重合開始剤（Ｃ）としては、例えば紫外光のような活性光線を照射することによりラジカルを発生させる光重合開始剤を用いるのが好ましいが、加熱することによりラジカルを発生する熱重合開始剤を用いても良い。
【００４５】
光重合開始剤としては、ジエトキシアセトフェノン、ベンジルジメチルケタール、１−ヒドロキシシクロヘキシル−フェニルケトンなどのアセトフェノン系化合物、ベンゾイン、ベンゾインエチルエーテル、ベンゾインイソプロピルエーテル、ベンゾインイソブチルエーテルなどのベンゾイン系化合物、ベンゾフェノン、ｏ−ベンゾイル安息香酸メチル、４−ベンゾイル−４’−メチル−ジフェニルサルファイドなどのベンゾフェノン系化合物、２−イソプロピルチオキサントン、２，４−ジエチルチオキサントン、２，４−ジクロロチオキサントンなどのチオキサントン系化合物、トリエタノールアミン、トリイソプロパノールアミン、４−ジメチルアミノ安息香酸エチル、４，４’−ビスジエチルアミノベンゾフェノン、４，４’−ビスジメチルアミノベンゾフェノン（ミヒラーケトン）などのアミン系化合物や、ベンジルジメチルケタールなどベンジル系、カンファーキノン、２−エチルアンスラキノン、９，１０−フェナンスレンキノンなどが好ましく用いられる。これらを単独で、もしくは２種以上組み合わせて用いても良い。
【００４６】
熱重合開始剤としては、過酸化アセチル、過酸化クミル、過酸化ｔｅｒｔ−ブチル、過酸化ベンゾイル、過酸化ラウロイル、過硫酸カリウム、ペルオキシ炭酸ジイソプロピル、テトラリンヒドロペルオキシド、ｔｅｒｔ−ブチルヒドロペルオキシド、過酢酸ｔｅｒｔ−ブチル、過安息香酸ｔｅｒｔ−ブチルなどの過酸化物、２，２’−アゾビスプロパン、１，１’−アゾ（メチルエチル）ジアセテート、２，２’−アゾビスイソブチルアミド、２，２’−アゾビスイソブチロニトリルなどのアゾ化合物やベンゼンスルホニルアジド、１，４−ビス（ペンタメチレン）−２−テトラゼンなどが好ましく用いられる。これらを単独で、もしくは２種以上組み合わせて用いても良い。
【００４７】
本発明のレーザー彫刻用樹脂組成物には、さらに、任意成分として、可塑剤、重合禁止剤、染料、顔料、界面活性剤、紫外線吸収剤、香料、酸化防止剤などを添加してもよい。
可塑剤は、レリーフ層を柔軟化する作用を有するものであり、樹脂（Ａ）に対して相溶性の良いものであれば、公知のものを使用することができる。
【００４８】
[レーザー彫刻用樹脂印刷版原版]
本発明におけるレーザー彫刻用樹脂印刷版原版は、支持体上に、本発明のレーザー彫刻用樹脂組成物からなるレリーフ層を有する。架橋性樹脂組成物を用いると、架橋性のレリーフ層が得られる。レーザー彫刻用樹脂印刷版原版は、必要により更に、支持体とレリーフ層との間に接着層を、また、レリーフ層上にスリップコート層、保護フィルムを有していてもよい。
本発明のレーザー彫刻用樹脂印刷版原版は、レリーフ層を架橋させ、次いでレーザー彫刻することによりレリーフ印刷版を作製することができる。レリーフ層を架橋することにより、印刷時におけるレリーフ層の摩耗を防ぐことができるし、レーザー彫刻後にシャープな形状を有するレリーフ印刷版を得ることができる。
【００４９】
レリーフ層中の樹脂（Ａ）の含有量は、レリーフ層の固形分全質量に対し３０〜８０質量％が好ましく、４０〜７０質量％がより好ましい。成分（Ａ）の含有量を３０質量％以上とすることで原版のコールドフローを防止することが可能で、８０質量％以下とすることで他の成分が不足することがなく、レリーフ印刷版として使用するに足る耐刷性が得られるためである。
【００５０】
レリーフ層中の重合性化合物（Ｂ）の含有量は、レリーフ層の固形分全質量に対し１０〜６０質量％が好ましく、１５〜４０質量％がより好ましい。成分（Ｂ）の含有量を１０質量％以上とすることでレリーフ印刷版として使用するに足る耐刷性が得られ、６０質量％以下とすることでレリーフ印刷版として使用するに足る強度が得られるためである。
【００５１】
レリーフ層中の重合開始剤（Ｃ）の含有量は、レリーフ層の固形分全質量に対し０．０１〜１０質量％が好ましく、０．１〜３質量％がより好ましい。成分（Ｃ）の含有量を０．０１質量％以上とすることで架橋性レリーフ層の架橋が速やかに行われ、１０質量％以下とすることで他成分が不足することがなく、レリーフ印刷版として使用するに足る耐刷性が得られるためである。
【００５２】
レリーフ層は、前記樹脂組成物をシート状あるいはスリーブ状に成形することで得ることができる。
【００５３】
本発明におけるレーザー彫刻用樹脂印刷版原版の支持体に使用する素材は特に限定されないが、寸法安定性の高いものが好ましく使用され、例えば、スチール、ステンレス、アルミニウムなどの金属、ポリエステル（例えばＰＥＴ、ＰＢＴ、ＰＡＮ）やポリ塩化ビニルなどのプラスチック樹脂、スチレン−ブタジエンゴムなどの合成ゴム、ガラスファイバ
ーで補強されたプラスチック樹脂（エポキシ樹脂やフェノール樹脂など）が挙げられる。レリーフ印刷版の支持体として、ＰＥＴ（ポリエチレンテレフタレート）フィルムやスチール基板が好ましく用いられる。支持体の形態は、レリーフ層がシート状であるかスリーブ状であるかによって決定される。
【００５４】
レリーフ層と支持体の間に、両層間の接着力を強化する目的で接着層を設けても良い。接着層に使用される材料は、レリーフ層が架橋された後において接着力を強固にするものであれば良いが、レリーフ層が架橋される前も接着力が強固であることが好ましい。ここで、接着力とは支持体／接着層間および接着層／レリーフ層間の接着力の両者を意味する。
【００５５】
支持体／接着層間の接着力は、支持体／接着層／レリーフ層からなる積層体から接着層およびレリーフ層を４００ｍｍ／分の速度で剥離する際、サンプル１ｃｍ幅当たりの剥離力が１．０Ｎ／ｃｍ以上または剥離不能であることが好ましく、３．０Ｎ／ｃｍ以上または剥離不能であることがより好ましい。
【００５６】
接着層／レリーフ層の接着力は、接着層／レリーフ層から接着層を４００ｍｍ／分の速度で剥離する際、サンプル１ｃｍ幅当たりの剥離力が１．０Ｎ／ｃｍ以上または剥離不能であることが好ましく、３．０Ｎ／ｃｍ以上または剥離不能であることがより好ましい。
【００５７】
レリーフ層は、架橋およびレーザー彫刻後レリーフが造形される部分となり、そのレリーフ表面はインキ着肉部として機能する。架橋後のレリーフ層は架橋により強化されているので、レリーフ層表面に印刷に影響を及ぼすほどの傷や凹みが発生することはほとんどない。しかし、架橋前のレリーフ層は強度が不足している場合が多く、表面に傷や凹みが入りやすい。レリーフ層表面への傷・凹み防止の目的で、レリーフ層表面に保護フィルムを設けても良い。
【００５８】
保護フィルムは、薄すぎると傷・凹み防止の効果が得られず、厚すぎると取り扱いが不便になり、コスト高にもなる。よって、保護フィルムの厚さは２５μｍ〜５００μｍが好ましく、５０μｍ〜２００μｍがより好ましい。
【００５９】
保護フィルムは、印刷版の保護フィルムとして公知の材質、例えばＰＥＴ（ポリエチレンテレフタレート）のようなポリエステル系フィルム、ＰＥ（ポリエチレン）やＰＰ（ポリプロピレン）のようなポリオレフィン系フィルムを用いることができる。またフィルムの表面はプレーンでもよいし、マット化されていても良い。
【００６０】
レリーフ層上に保護フィルムを設ける場合、保護フィルムは剥離可能でなければならない。保護フィルムが剥離不可能な場合や、逆にレリーフ層に接着しにくい場合には、両層間にスリップコート層を設けてもよい。
【００６１】
スリップコート層に使用される材料は、ポリビニルアルコール、ポリ酢酸ビニル、部分鹸化ポリビニルアルコール、ヒドロシキアルキルセルロース、アルキルセルロース、ポリアミド樹脂など、水に溶解または分散可能で、粘着性の少ない樹脂を主成分とすることが好ましい。これらの中で、粘着性の面から、鹸化度６０〜９９モル％の部分鹸化ポリビニルアルコール、アルキル基の炭素数が１〜５のヒドロキシアルキルセルロースおよびアルキルセルロースが特に好ましく用いられる。
【００６２】
レリーフ層（およびスリップコート層）／保護フィルムから保護フィルムを２００ｍｍ／分の速度で剥離する時、１ｃｍ当たりの剥離力が５〜２００ｍＮ／ｃｍであることが好ましく、１０〜１５０ｍＮ／ｃｍがさらに好ましい。５ｍＮ／ｃｍ以上であれば、作業中
に保護フィルムが剥離することなく作業でき、２００ｍＮ／ｃｍ以下であれば無理なく保護フィルムを剥離することができる。
【００６３】
次に、レーザー彫刻用樹脂印刷版原版の作製方法について説明する。作製方法は、特に限定されるものではないが、例えば、レーザー彫刻用樹脂組成物の溶液を調製し、この溶液から溶剤を除去した後に、支持体上に溶融押し出しする方法が挙げられる。あるいはレーザー彫刻用樹脂組成物の溶液を、支持体上に流延し、これをオーブン中で乾燥して溶液から溶媒を除去する方法でも良い。
【００６４】
その後、必要に応じてレリーフ層の上に保護フィルムをラミネートしても良い。ラミネートは、加熱したカレンダーロールなどで保護フィルムとレリーフ層を圧着することや、表面に少量の溶媒を含浸させたレリーフ層に保護フィルムを密着させることよって行うことができる。
【００６５】
保護フィルムを用いる場合には、先ず保護フィルム上にレリーフ層を積層し、次いで支持体をラミネートする方法を採っても良い。
【００６６】
接着層を設ける場合は、接着層を塗布した支持体を用いることで対応できる。スリップコート層を設ける場合は、スリップコート層を塗布した保護フィルムを用いることで対応できる。
【００６７】
レーザー彫刻用樹脂組成物の溶液は、例えば、樹脂（Ａ）および任意で可塑剤を適当な溶媒に溶解させ、次いで重合性化合物（Ｂ）および重合開始剤（Ｃ）を溶解させることによって製造できる。溶媒成分のほとんどは印刷版原版を製造する段階で除去する必要があるので、揮発しやすい低分子アルコール（例えばエタノール）等を用い、かつ溶媒の全添加量をできるだけ少なく抑えることが好ましい。系を高温にすることで、溶媒の添加量を抑制することができるが、温度が高すぎると重合性化合物（Ｂ）が重合反応し易くなるため、重合性化合物（Ｂ）および／または重合開始剤（Ｃ）の添加後の溶液の調製温度は３０℃〜８０℃が好ましい。
【００６８】
[レリーフ印刷版およびその製造]
以上のようにして得られたレーザー彫刻用樹脂印刷版原版は、下記の工程を順次経て、レリーフ印刷版を製造することができる。
第１の例は、（１ａ）レーザー彫刻用樹脂印刷版原版に活性光線を照射してレリーフ層を架橋する工程、（２）架橋されたレリーフ層をレーザー彫刻する工程からなる。
第２の例は、（１ｂ）レーザー彫刻用樹脂印刷版原版を加熱してレリーフ層を架橋する工程、（２）架橋されたレリーフ層をレーザー彫刻する工程からなる。
【００６９】
さらに、必要に応じて下記工程を含んでも良い。工程（２）に次いで、（３）水または水を主成分とする液体で彫刻表面をリンスする工程、（４）彫刻されたレリーフ層を乾燥する工程、（５）レリーフ層をさらに架橋する工程、である。
【００７０】
工程（１ａ）又は（１ｂ）は、レーザー彫刻用樹脂印刷版原版のレリーフ層を架橋する工程である。本発明のレリーフ層は、好ましくは、樹脂（Ａ）、重合性化合物（Ｂ）、および重合開始剤（Ｃ）を含み、工程（１ａ）又は（１ｂ）は重合開始剤（Ｃ）の作用で重合性化合物（Ｂ）をポリマー化し架橋を形成する工程である。重合開始剤（Ｃ）はラジカル発生剤であり、ラジカルを発生するきっかけが光か熱かによって、光重合開始剤と熱重合開始剤に大別される。
【００７１】
レリーフ層が光重合開始剤を含有する場合には、光重合開始剤のトリガーとなる活性光
線をレリーフ層に照射することで、レリーフ層を架橋することができる。活性光線の照射は、レリーフ層全面に行うのが一般的である。活性光線としては可視光、紫外光あるいは電子線が挙げられるが、紫外光が最も一般的である。レリーフ層の支持体側を裏面とすれば、表面に活性光線を照射するだけでも良いが、支持体が活性光線を透過する透明なフィルムならば、さらに裏面からも活性光線を照射することが好ましい。表面からの照射は、保護フィルムが存在する場合、これを設けたまま行っても良いし、保護フィルムを剥離した後に行っても良い。酸素の存在下では重合阻害が生じる恐れがあるので、架橋性レリーフ層に塩化ビニルシートを被せて真空引きした上で、活性光線の照射を行っても良い。
【００７２】
レリーフ層が熱重合開始剤を含有する場合には、レーザー彫刻用樹脂印刷版原版を加熱することで、レリーフ層を架橋することができる。加熱手段としては、印刷版原版を熱風オーブンや遠赤外オーブン内で所定時間加熱する方法や、加熱したロールに所定時間接する方法が挙げられる。
【００７３】
光を利用する工程（１ａ）は、活性光線を照射する装置が比較的高価であるものの、印刷版原版が高温になる事がないので、印刷版原版の原材料の制約がほとんどない。熱を利用する工程（１ｂ）には特別高価な装置を必要としない利点があるが、印刷版原版が高温になるので、高温で柔軟になる熱可塑性ポリマーは加熱中に変形する可能性がある等、使用する原材料は慎重に選択する必要がある。
【００７４】
レリーフ層を架橋することで、第１にレーザー彫刻後形成されるレリーフがシャープになり、第２にレーザー彫刻の際に発生する彫刻カスの粘着性が抑制されるという利点がある。未架橋のレリーフ層をレーザー彫刻すると、レーザー照射部の周辺に伝播した余熱により、本来意図していない部分が溶融、変形しやすく、シャープなレリーフが得られない。また、素材の一般的な性質として、低分子なものほど固形ではなく液状になり、すなわち粘着性が強くなる。レリーフ層を彫刻する際に発生する彫刻カスは、低分子の材料を多く用いるほど粘着性が強くなる。低分子である重合性化合物（Ｂ）は架橋することで高分子になるため、発生する彫刻カスは粘着性が少なくなる傾向がある。
【００７５】
架橋後のレリーフ層のショアＡ硬度は５０°〜９０°が好ましい。ショアＡ硬度が５０°以上のレリーフ層を用いることで、彫刻により形成された微細な網点が凸版印刷機の強い印圧を受けても倒れてつぶれる事がなく、正常な印刷ができる。ショアＡ硬度９０°以下のレリーフ層を用いることで、印圧がキスタッチのフレキソ印刷でもベタ部での印刷かすれを防止する事ができる。
【００７６】
（２）架橋されたレリーフ層をレーザー彫刻する工程とは、形成したい画像のデジタルデータを元にコンピューターでレーザーヘッドを制御し、レリーフ層に対して走査照射する工程のことである。赤外レーザーが照射されると、レリーフ層中の分子が分子振動し、熱が発生する。赤外レーザーとして炭酸ガスレーザーやＹＡＧレーザーのような高出力のレーザーを用いると、レーザー照射部分に大量の熱が発生し、感光層中の分子は分子切断あるいはイオン化されて選択的な除去、すなわち彫刻がなされる。レーザー彫刻の利点は、彫刻深さを任意に設定できるため、構造を３次元的に制御することができる点である。例えば、微細な網点を印刷する部分は浅くあるいはショルダーをつけて彫刻することで、印圧でレリーフが転倒しないようにすることができ、細かい抜き文字を印刷する溝の部分は深く彫刻することで、溝にインキが埋まりにくくなり、抜き文字つぶれを抑制することが可能となる。
【００７７】
彫刻表面に彫刻カスが付着している場合は、水または水を主成分とする液体で彫刻表面をリンスして、彫刻カスを洗い流す工程（３）を追加しても良い。リンスの手段として、高圧水をスプレー噴射する方法、感光性樹脂凸版の現像機として公知のバッチ式あるいは
搬送式のブラシ式洗い出し機で、彫刻表面を主に水の存在下でブラシ擦りする方法などが挙げられ、彫刻カスのヌメリがとれない場合は、石鹸を添加したリンス液を用いてもよい。
【００７８】
彫刻表面をリンスする工程（３）を行った場合、彫刻されたレリーフ層を乾燥してリンス液を揮発させる工程（４）を追加することが好ましい。
さらに、必要に応じてレリーフ層をさらに架橋させる工程（５）を追加しても良い。追加の架橋工程（５）を行うことにより、彫刻によって形成されたレリーフをより強固にすることができる。
【００７９】
本発明の方法で製造されたレリーフ印刷版は、凸版用印刷機による油性インキやＵＶインキでの印刷が可能であり、また、フレキソ印刷機によるＵＶインキでの印刷も可能である。
【００８０】
以下、実施例により本発明を更に詳細に説明するが、本発明はこれら実施例に限定されるものではない。
本発明に用いられる樹脂（Ａ）の合成例を以下に示す。
【００８１】
＜合成例１：ポリマーＰ−１の合成＞
【００８２】
【化６】
2009006652.tif 000007
【００８３】
tert-ブチルメタクリレート（和光純薬工業（株）製）（１００ｇ）およびＶ−６５（和光純薬工業（株）製）（１.７５ｇ）のエタノール（７５g）溶液を、窒素気流下、７５℃でエタノール（７５ｇ）中に、２.５時間かけて滴下した。滴下後さらに７５℃で２時間撹拌した。さらに７８℃に昇温し９０分攪拌後、Ｖ−６５（和光純薬工業（株）製）（１.６２ｇ）を更に加えた。その後、７８℃で２時間加熱攪拌することによりポリマーＰ−１のエタノール溶液を得た。
得られたポリマーＰ−１のエタノール溶液を１.０ｇ採取し、海砂１０ｇと一緒にアルミカップに入れて十分に混ぜ合わせ、１３０℃のオーブン中で減圧下（５ｍｍＨｇ以下）２時間加熱した。加熱前後での重量変化からポリマーＰ−１の固形分濃度を算出した結果、４１.３％であった。
ポリマーＰ−１の同定は、ゲルパーミエーションクロマトグラフィー法、ＩＲスペクトルにより行った。重量平均分子量はポリスチレン換算で２.０万であった。
【００８４】
＜合成例２：ポリマーＰ−２の合成＞
【００８５】
【化７】
2009006652.tif 000008
【００８６】
tert-ブチルメタクリレート（和光純薬工業（株）製）（８５ｇ）、メトキシテトラエチレングリコールモノメタクリレート（ブレンマーＰＭＥ２００、日本油脂製）（１５ｇ）およびＶ−６５（和光純薬工業（株）製）（１.６２g）のエタノール（７５ｇ）溶液を、窒素気流下、７５℃でエタノール（７５ｇ）中に、２.５時間かけて滴下した。滴下後さらに７５℃で２時間撹拌した。さらに７８℃に昇温し９０分攪拌後、Ｖ−６５（和光純薬工業（株）製）（１.６２ｇ）を更に加えた。その後、７８℃で２時間加熱攪拌することによりポリマーＰ−２のエタノール溶液を得た。
得られたポリマーＰ−２のエタノール溶液を１.０ｇ採取し、海砂１０ｇと一緒にアルミカップに入れて十分に混ぜ合わせ、１３０℃のオーブン中で減圧下（５ｍｍＨｇ以下）２時間加熱した。加熱前後での重量変化からポリマーＰ−１の固形分濃度を算出した結果、４１.６％であった。
ポリマーＰ−２の同定は、ゲルパーミエーションクロマトグラフィー法、ＩＲスペクトルにより行った。重量平均分子量はポリスチレン換算で２.８万であった。なお、組成比は質量比である。
【００８７】
以下に示すポリマーＰ−３〜Ｐ−６についても、上記の合成例と同様の方法で、そのエタノール溶液を得た。なお、組成比は質量比である。
【００８８】
【化８】
2009006652.tif 000009
【００８９】
＜実施例１＞
上記ポリマーＰ−１のエタノール溶液の１７０質量部にブレンマーＰＥ−２００（平均分子量２００のポリエチレングリコールのメタクリレート、日本油脂（株）製）を４０質量部、ジエチレングリコールを１０質量部、イルガキュア６５１（ベンジルジメチルケタール、チバ・ガイギー（株）製）を０．１質量部、イルガキュア１８４（α−ヒドロキシケトン、チバ・ガイギー（株）製）を１．５質量部および重合禁止剤Ｑ−１３００（アンモニウム  Ｎ−ニトロソフェニルヒドロキシルアミン、和光純薬工業（株）製）を０．００５質量部添加した後、３０分間攪拌し、流動性のあるレーザー彫刻用樹脂組成物の溶液を得た。
ガラス基板上に、レーザー彫刻用樹脂組成物の溶液を流延し、６０℃のオーブン中で４時間乾燥させて、およそ厚さ１２００μｍのレリーフ層を設けた。レリーフ層の厚さは、ガラス基板上に所定厚のスペサーを設置し、スペサーからはみ出ている部分の樹脂組成物の溶液を、水平な金尺で掻き出すことによって制御した。
【００９０】
次いで、レリーフ層を、紫外領域に光源を有する超高圧水銀灯（オーク製作所（株）製）で全面露光（露光量：４０００ｍＪ／ｃｍ２）し、レリーフ層を光架橋した。
レリーフ層の彫刻感度の測定には、炭酸ガスレーザー彫刻機として、最大出力１５Ｗの炭酸ガスレーザーを装備した“Commax Direct”A3-15W（（株）コマックス製）を用いた
。彫刻条件は、レーザー出力：１２．９Ｗ、ヘッド速度：１５０ｍｍ／秒、ピッチ：１０００ＤＰＩに設定し、５ｃｍ四方のベタ部分をラスター彫刻した。ベタ彫刻部分の彫刻された深さを測定したところ、０．６９ｍｍであった。彫刻深さは、ベタ彫刻部分の断面を超深度カラー３Ｄ形状測定顕微鏡ＶＫ９５１０（（株）キーエンス製）にて観察し、レリーフ層表面と彫刻された部分の高さの差を読みとることで測定した。
【００９１】
＜実施例２〜６＞
実施例１におけるポリマーＰ−１のエタノール溶液の替わりに、ポリマーＰ−２〜ポリマーＰ−６のエタノール溶液を各々用いる以外は実施例１と同様にして、レーザー彫刻用樹脂組成物の溶液の調製、レリーフ層の形成、光架橋、レーザー彫刻及びベタ彫刻部分の彫刻深さの測定を行った。結果を表１に示す。
【００９２】
＜比較例１＞
市販のレーザー彫刻用フレキソ版「Fulflex FP4003」（板状の加硫ゴム版、Fulflex Flexographic Systems 社製）を実施例１と同様に、レーザー彫刻及びベタ彫刻部分の彫刻深さの測定を行ったところ、０.４２ｍｍであった。なお、「Fulflex FP4003」は既に架橋済みであり、実施例１で行った光架橋は行っていない。
【００９３】
【表１】
2009006652.tif 000010
【００９４】
表１より、本発明に係る３級エステル部位を有する繰り返し単位を有する樹脂を含む樹脂組成物を用いた実施例１〜６では、同一彫刻条件での彫刻深さは０．６０〜０．７０ｍｍであり、３級エステル部位を有する繰り返し単位を有する樹脂を含有しない比較例１より深く彫刻されていることが分かる。これは、３級エステル部位を有する繰り返し単位を有する樹脂を用いることにより彫刻感度が向上することを示すものである。